(57)【特許請求の範囲】
【請求項１】
生分解性を有する基体フィルムと、
紫外線重合反応開始剤が添加され、前記基体フィルム上に形成された粘着層とを有する粘着テープであって、
前記基体フィルム表面は、摩擦手段によって摩擦処理された後、該摩擦処理された表面に前記粘着層が形成され、
前記粘着層はイソプレンを主成分とすることを特徴とする粘着テープ。
【請求項２】
生分解性を有する基体フィルムと、
紫外線重合反応開始剤が添加され、前記基体フィルム上に形成された粘着層とを有する粘着テープであって、
前記基体フィルム表面は、摩擦手段によって摩擦処理された後、該摩擦処理された表面に前記粘着層が形成され、
前記粘着層はブチレンゴムを主成分とすることを特徴とする粘着テープ。
【請求項３】
前記基体フィルムはポリ乳酸フィルムからなり、該ポリ乳酸フィルム表面が前記摩擦処理されたことを特徴とする請求項１又は請求項２のいずれか１項記載の粘着テープ。
【請求項４】
前記基体フィルムはビオノーレフィルムからなり、該ビオノーレフィルム表面が前記摩擦処理されたことを特徴とする請求項１または請求項２記載の粘着テープ。
【請求項５】
前記粘着層に含まれる粘着成分は、前記基体フィルムの生分解性を阻害しない粘着剤を主成分とすることを特徴とする請求項１乃至請求項４のいずれか１項記載の粘着テープ。
【請求項６】
前記粘着剤は、天然ゴムであることを特徴とする請求項１記載の粘着テープ。
【請求項７】
前記粘着層が結束対象物に巻回され、端部の前記粘着層同士が貼り合わせられた後、該貼り合わせられた箇所に紫外線が照射されたことを特徴とする請求項１乃至請求項６いずれか１項記載の粘着テープ。
【発明の詳細な説明】
【０００１】
【発明の属する技術分野】
本発明は、粘着テープの技術分野にかかり、特に、結束対象物を結束するのに適した粘着テープに関する。
【０００２】
【従来の技術】
従来より、基体フィルムと、その表面に粘着層が形成された粘着テープは広く用いられている。近年では、環境保全の見地から、基体フィルムや粘着剤に生分解性を有する物質を用い、廃棄後は、微生物によって自然に分解される粘着テープが盛んに開発されている。
【０００３】
それらのうち、粘着層原料としての天然ゴムは、適度な付着能力や柔軟性を有し、生分解性も高いことから広く用いられている。
【０００４】
他方、天然ゴム単独では粘着剤としての接着性が低いことから、それらの欠点を改良するために、ロジン類、石油樹脂、クマロン・インデン樹脂などの接着付与樹脂が広く用いられている。
【０００５】
しかしながら、天然ゴムでは、これらの接着付与樹脂を添加するとステンレス等の他の物質への接着力は向上するものの、自己接着性を向上させることは困難である。従って、粘着テープを結束対象物に巻き回し、端部の粘着材同士を貼り合わせる場合、結束が解けやすい反面、結束対象物に対する粘着力は強くなりすぎるという問題がある。
【０００６】
【発明が解決しようとする課題】
本発明は上記従来技術の不都合を解決するために創作されたものであり、その目的は、結束に適した粘着テープを提供することにある。
【０００７】
【課題を解決するための手段】
本発明の発明者等は、天然ゴムの粘着層原料に紫外線重合反応開始剤を添加し、形成した粘着層同士を貼り合わせ、紫外線を照射すると粘着層同士が強固に接着されることを見出した。また、基体フィルムであるポリ乳酸フィルムやビオノーレフィルム等の生分解性を有するフィルムを、綿布やバフ等の摩擦手段で擦った後、その表面に粘着層を形成すると、フィルムと粘着層間の接着力(剥離強度)が向上することを見出した。このような摩擦処理は、一般には、液晶の配向を制御する際のラビング処理として知られているが、液晶を配向させるためには、同一方向に擦らなければならないのに対し、本発明の場合は、そのような方向性は不要であった。
【０００８】
本発明は上記知見に基づいて創作されたものであり、請求項１記載の発明は、生分解性を有する基体フィルムと、紫外線重合反応開始剤が添加され、前記基体フィルム上に形成された粘着層とを有する粘着テープであって、前記基体フィルム表面は、摩擦手段によって摩擦処理された後、該摩擦処理された表面に前記粘着層が形成され、前記粘着層はイソプレンを主成分とすることを特徴とする。
請求項２記載の発明は、生分解性を有する基体フィルムと、紫外線重合反応開始剤が添加され、前記基体フィルム上に形成された粘着層とを有する粘着テープであって、前記基体フィルム表面は、摩擦手段によって摩擦処理された後、該摩擦処理された表面に前記粘着層が形成され、前記粘着層はブチレンゴムを主成分とすることを特徴とする。
請求項３記載の発明は、請求項１又は請求項２のいずれか１項記載の粘着テープであって、前記基体フィルムはポリ乳酸フィルムからなり、該ポリ乳酸フィルム表面が前記摩擦処理されたことを特徴とする。
請求項４記載の発明は、請求項１または請求項２記載の粘着テープであって、前記基体フィルムはビオノーレフィルムからなり、該ビオノーレフィルム表面が前記摩擦処理されたことを特徴とする。
請求項５記載の発明は、請求項１乃至請求項４のいずれか１項記載の粘着テープであって、前記粘着層に含まれる粘着成分は、前記基体フィルムの生分解性を阻害しない粘着剤を主成分とすることを特徴とする。
請求項６記載の発明は、請求項１記載の粘着テープであって、前記粘着剤は、天然ゴムであることを特徴とする。
請求項７記載の発明は、請求項１乃至請求項６いずれか１項記載の粘着テープであって、前記粘着層が結束対象物に巻回され、端部の前記粘着層同士が貼り合わせられた後、該貼り合わせられた箇所に紫外線が照射されたことを特徴とする。
【０００９】
本発明は上記のように構成されており、ポリ乳酸フィルムやビオノーレフィルム等の生分解性のフィルムを基体フィルムとし、基体フィルム上に紫外線重合反応開始材が添加された粘着層が形成された粘着テープである。その粘着層は、基体フィルム表面を摩擦手段で所望回数摩擦した後、直接塗布・乾燥によって形成される。
【００１０】
この摩擦処理により、基体フィルムと粘着層との間の接着力が向上し、紫外線重合反応開始剤の添加により、粘着層同士を接着させた状態で重合させ、接着力を向上させることができる。
【００１１】
なお、摩擦処理による基体フィルムと粘着層の間の接着力の工場は、生分解性のフィルムにだけ現れるのではなく、ポリエステルフィルムやポリイミドフィルム等の樹脂フィルムを基体フィルムとした場合にも得られる。このような樹脂フィルム表面に本発明のようなゴム系の粘着層を形成する場合、摩擦処理は特に有効である。
【００１２】
【発明の実施の形態】
本発明の粘着テープをその製造方法と共に説明する。
図１を参照し、ポリ乳酸フィルム(島津製作所(株)製商品名ラクティを二軸延伸したフィルム)を巻き取った繰り出しロール３と、ロール本体表面に綿布等の柔軟性を有する摩擦布が設けられた摩擦手段７とを用意し、繰り出しロール３からポリ乳酸フィルムを基体フィルム９として引き出し、摩擦手段７に掛け渡し、基体フィルム９の進行方向とは逆向きに該摩擦手段７を回転させ、基体フィルム９表面を乾燥雰囲気(常温、常圧、大気中)中で摩擦しながら、巻き取りロール４によって巻き取る。
【００１３】
次に、天然ゴムをトルエン中に適量溶解し、これに天然ゴム１００重量部に対し、紫外線重合反応開始剤であるイルカギュア（チバ社製）を０．０１重量部溶解させ、粘着層原料液を作成し、摩擦処理がされた基体フィルム９を巻き取りロール４から繰り出し、上記粘着層原料液が貯留された粘着層形成装置内を移動させ、基体フィルム９の摩擦処理された表面に、乾燥後の厚みが１０μｍになるよう塗布する。次いで、乾燥すると、本発明の一例の粘着テープが得られる。
【００１４】
図２(ａ)の符号１０は、その粘着テープを示しており、基体フィルム９表面に粘着層１１が形成されている。
【００１５】
図２(ｂ)の符号１５1〜１５3は、野菜などの結束対象物であり、上記粘着テープ１０が適当な長さに切り取られ、粘着層１１を結束対象物１５1〜１５3に貼付された状態で結束対象物１５1〜１５3を縛り付けている。
【００１６】
粘着テープ１０の両端部分１９は、粘着層１１同士が貼付された状態で紫外線が照射され、重合されている。従って、この状態では、粘着テープ１０の両端部分１９は強固に接着されており、結束が解けないようになっている。
【００１７】
他方、結束対象物１５1〜１５3を取り出す場合、粘着テープ１０の適当なところを切断すると、粘着層１１表面の粘着力は弱いため、結束対象物１５1〜１５3表面に傷を付けずに引き剥がすことができる。このとき、摩擦処理により、基体フィルム９と粘着層１１との間の接着力は向上しているので、粘着層１１が結束対象物１５1〜１５3表面に残渣となって残ることはない。
【００１８】
また、剥離後の粘着テープ１０は、微生物によって分解されるので、廃棄が容易であり、環境を破壊することもない。
【００１９】
本発明の粘着テープ１０の粘着層１１同士を貼り合わせた後、貼り合わせ部分に紫外線を照射したものの、接着力を測定した。測定結果を下記表１に示す。接着力は２０００ｇ／２ｃｍであった。
【００２０】
【表１】
0004486726.tif 000002
【００２１】
表１中の比較例１は、本発明の粘着テープ１０同士を貼り合わせた後、紫外線照射を行わずに測定した接着強度であり、比較例２は、粘着層原料液に紫外線重合反応剤を添加せずに、基体フィルム９の摩擦処理面に粘着層を形成した粘着テープの接着力である。また、比較例３は、本発明の粘着テープ１０に紫外線を照射した後、粘着層１１同士を貼り合わせたものの接着強度である。
【００２２】
本発明の粘着テープ１０は、粘着層１１同士を貼り合わせた後、紫外線を照射すると、接着力が向上することが分かる。これは、紫外線の照射により、粘着層の天然ゴム成分であるポリイソプレンが共重合した結果、粘着層１１の界面の接着力が向上した結果である。
【００２３】
なお、基体フィルム９表面摩擦手段７で摩擦せずに粘着層を形成した場合には、接着強度は３０ｇ／２ｃｍであり(紫外線を照射しなかった場合)、剥離箇所は、基体フィルムと接着層の界面となる。このように、摩擦処理をしないと、粘着テープ１０を引き剥がした場合に、結束対象物１５1〜１５3側に粘着層が残ってしまう。
【００２４】
本発明の粘着テープの基体フィルム９には、ポリ乳酸フィルムの他、生分解性を有し、表面を摩擦処理したフィルムを広く用いることができる。ポリ乳酸フィルム以外の生分解性フィルムとしては、例えばビオノーレフィルムがある。
【００２５】
ビオノーレは、１，４−ブタンジオールのようなグリコールと、コハク酸やアジピン酸のような脂肪族ジカルボン酸の重縮合反応によって得られる高分子量の脂肪族ポリエステルであり、生分解性を有している。
その分子構造は次の化学式で表される。
【００２６】
【化１】
0004486726.tif 000003
【００２７】
ビオノーレフィルムは上記化学式のｍとｎの組合せにより、ポリブチレンサクシネート(ＰＢＳ)とポリブチレンサクシネート・アジペート(ＰＢＳＡ)の二種類に分類される。
【００２８】
ビオノーレフィルム(ＰＢＳとＰＢＳＡ)の物性を汎用樹脂と比較して下記表に示す。
【００２９】
【表２】
0004486726.tif 000004
【００３０】
上記表２から分かるように、ビオノーレは引張り伸びが大きく、粘り強く柔らかである。従って、柔軟性が求められる絞り加工用のプロテクトテープに特に適している。
【００３１】
また、本発明の粘着テープ１０は、集積回路等の半導体装置の運搬用のフィルムケースにも用いることができる。この場合、半導体装置を粘着テープ１０間に封入した後、粘着テープ１０を貼り合わせている部分に紫外線を照射し、フィルムケースを構成することができる。
【００３２】
なお、本発明の基体フィルム１０は、ポリ乳酸フィルム又はビオノーレフィルムのいずれか一方だけではなく、これらを積層させて基体フィルム１０を構成させたり、他の樹脂フィルムと積層して基体フィルム１０として用いることができる。生分解性を有する二種類以上のフィルムを積層させることが好ましい。
【００３３】
この場合、粘着層１１には、天然ゴム等の生分解性を有する接着成分を用いると、全体が生分解性を有する粘着テープを得ることができる。
【００３４】
また、上記実施例では、イソプレンを主成分とした天然ゴムであったが、ブチレンゴムを主成分とするゴム材料に、紫外線重合反応開始剤を添加して粘着層を形成してもよい。
【００３５】
更に、粘着層を不透明化するために、着色剤を添加したり、充填剤を添加することもできる。この場合の添加剤としては、粘着層の生分解性を阻害しないものが好ましい。
【００３６】
【発明の効果】
粘着テープの被着材への接着力を変えずに自己接着力のみを高めることができる。従って、本発明の粘着テープを結束テープとして使用した場合には、結束対象物の表面を傷つけずに、強く結束することができる。
また、本発明の粘着テープは生分解性を有しているから、青果店等においては、粘着テープを野菜くずといっしょに処理することができる。
【図面の簡単な説明】
【図１】本発明の粘着テープの製造工程を説明するための図
【図２】(ａ)：本発明の粘着テープの一例    (ｂ)：本発明の粘着テープで結束対象物を結束した状態を示す図
【符号の説明】
９……基体フィルム
１０……粘着テープ
１１……粘着層
１５1〜１５3……結束対象物
【図１】
0004486726.tif 000005
【図２】
0004486726.tif 000006